FR 2750126 A1 19971226 FR 9607623 A 19960619 SOLVATE D'HEXAFLUOROPHOSPHATE DE LITHIUM ET DE PYRIDINE, SA PREPARATION ET PROCEDE DE PREPARATION D'HEXAFLUOROPHOSPHATE DE LITHIUM UTILISANT CE SOLVATE DESCRIPTION Domaine technique L'invention a pour objet un nouveau composé constitué par un solvate d'hexafluororophosphate de lithium et de pyridine, utilisable pour préparer de l'hexafluorophosphate de lithium. Elle s'applique en particulier à la préparation d'hexafluorophosphate de lithium utilisé comme électrolyte dans les accumulateurs lithium-carbone. Les accumulateurs au lithium connaissent à l'heure actuelle un important développement pour diverses applications, notamment dans les véhicules électriques, les équipements portables tels que les téléphones portatifs et les caméscopes, et dans l'espace. Ces accumulateurs utilisent un électrolyte constitué d'un ou plusieurs solvants organiques contenant en solution un sel de lithium. Parmi les sels de lithium utilisables, l'hexafluorophosphate de lithium (LiPF6) est à l'heure actuelle le plus employé en raison de sa solubilité élevée dans les solvants organiques, de sa conductivité et de sa sécurité. Etat de la technique antérieure La méthode classique pour préparer LiPF6 consiste à faire réagir PF5 avec LiF dans de l'acide fluorhydrique anhydre, mais la pureté du LiPF6 préparé de cette façon n'est que de 90 à 95 %, alors que des puretés d'au moins 99 % sont requises pour une utilisation dans un accumulateur au lithium afin de satisfaire les exigences de stabilité et de solubilité du LiPF6 au stockage. Pour surmonter cet inconvénient on peut toutefois obtenir du LiPF6 de pureté supérieure par le procédé décrit dans US-A-3 654 330. Selon ce procédé, on fait réagir du fluorure de lithium, de l'acide fluorhydrique anhydre et du pentafluorure de phosphore PF5 pour obtenir LiPF6 impur que l'on purifie ensuite par réaction avec de l'acétonitrile. On produit ainsi de 1' hexafluorophosphate de tétraacétonitrilolithium Li(CH3CN)4 PF6 qui régénère ensuite l'hexafluorophos- phate de lithium par chauffage sous vide partiel. On peut aussi produire directement Li(CH3CN)4PF6 en faisant réagir PFs dans une suspension de LiF dans l'acétonitrile. Ce procédé permet d'obtenir de l'hexafluorophosphate de lithium de grande pureté, mais il a l'inconvénient de nécessiter l'emploi de PF5 qui est un produit très onéreux. Une autre voie d'obtention des hexafluorophosphates de métaux alcalins a été explorée par Syed Mohamed et Coll dans J. Fluorine Chem., 23, 1983, pages 509-514. Selon ce document, on part d'hexafluorophosphate de pyridinium C5H5NHPF6 que l'on traite ensuite avec un hydroxyde de métal alcalin ou d'ammonium en milieu aqueux, mais ce procédé n'a pas permis d'isoler LiPF6 solide de ce milieu. Par ailleurs, la préparation du produit de départ C5H5NHPF6 fait intervenir une réaction à basse température (- 80"C) entre la pyridine et de l'acide fluorhydrique anhydre, puis la réaction du produit obtenu avec du chlorure de phosphoryle. Il s'agit d'une mise en oeuvre délicate faisant intervenir des réactifs coûteux (POCL3), difficile à mettre en oeuvre à l'échelle industrielle. Lange et Coll dans BER. 63B, 1058-70 (1930) ont décrit la préparation de C5H5NHPF6 par réaction de pyridine dans l'acide acétique avec de l'hexafluorophosphate d'ammonium. Mais ils n'ont pas envisagé d'utiliser cet hexafluorophosphate de pyridinium pour préparer de l'hexafluorophosphate de lithium. Ainsi, aucun des procédés connus actuellement ne permet de préparer de l'hexafluorophosphate de lithium LiPF6 de haute pureté dans des conditions faciles à mettre en oeuvre, sans utiliser de réactifs onéreux. Exposé de l'invention. La présente invention a précisément pour objet la fabrication de LiPF6 de haute pureté par un procédé simple et peu onéreux à partir de produits commerciaux bon marché, utilisant comme produit intermédiaire un solvate d'hexafluorophosphate de lithium et de pyridine. Elle concerne également le solvate et son procédé de préparation. Le solvate répond à la formule Li(C5H5N)PF6 et il présente l'avantage d'être beaucoup plus facile à manipuler que LiPF6 car il est stable à l'air à température ambiante alors que LiPF6 se décompose en PF5 et LiF, et doit être manipulé en boîte à gants. De plus, il permet de générer du LiPF6 ayant un degré de pureté élevé de 99,8 %, par des procédés simples. Selon l'invention, ce solvate peut être préparé par un procédé comprenant les étapes suivantes a) Préparation d'hexafluorophosphate de pyridinium de formule C5H5NHPF6 par neutralisation de l'acide hexafluorophosphorique HPF6 avec de la pyridine en utilisant la quantité stoechiométrique permettant de neutraliser uniquement HPF6 et non les autres impuretés acides présentes dans l'acide de départ, et b) Conversion de l'hexafluorophosphate de pyridinium en solvate LiPF6, C5H5N par échange avec un composé de lithium choisi parmi la lithine, les alcoolates de lithium et les alkyl-lithium. Dans ce procédé, la première étape a) est facile à mettre en oeuvre car elle peut être effectuée en milieu aqueux à la température ambiante à partir d'un produit commercial peu coûteux (HIE6 en solution aqueuse) . Par ailleurs, en utilisant la quantité stoechiométrique exacte qui correspond à la neutralisation de l'acide HPF6 à l'exclusion des autres impuretés acides présentes dans le produit de départ, on peut obtenir de l'hexafluorophosphate de pyridinium de haute pureté qui conduira ensuite à un solvate Li(C5H5N)PF6 de haute pureté. Cette quantité stoechiométrique peut être déterminée facilement en effectuant préalablement un essai de neutralisation sur l'acide commercial HPF6 utilisé comme produit de départ et en suivant la neutralisation par conductimétrie. En effet, on a découvert que l'acide HPF6 est plus fort que les autres acides présents comme impuretés dans les solutions commerciales et qu'il est neutralisé le premier en donnant lieu à une baisse rapide de conductivité de la solution. La fin de cette baisse correspond à la neutralisation complète de HPF6 et on peut ainsi déterminer la quantité stoechiométrique de base nécessaire pour cette neutralisation. Ce mode de préparation de C5H5NHPF6 est beaucoup plus facile à mettre en oeuvre que celui décrit par Syed Mohamed dans J. Fluorine Chem., 23, 1983, pages 509-514, où l'on obtient cet hexafluorophosphate de pyridinium par une réaction en deux étapes en préparant tout d'abord un réactif poly(fluorure d'hydrogène)-pyridinium à une température de -80 C, suivi de la réaction de ce réactif avec du chlorure de phosphoryle ajouté goutte à goutte. La première étape du procédé de l'invention est plus simple à mettre en oeuvre puisqu'elle est effectuée en solution aqueuse, à la température ambiante ; de plus, elle fait appel à des réactifs peu onéreux, disponibles dans le commerce tels que les solutions de HPF6 dans l'eau. Dans la seconde étape b) du procédé de l'invention, on convertit l'hexafluorophosphate de pyridinium en le solvate Li(C5H5N)PF6 par échange avec un composé de lithium. Ce solvate possède le grand avantage d'être, contrairement à LiPF6, stable à la température ambiante, ce qui permet une manipulation et un stockage aisés. Selon un premier mode de réalisation de cette étape, on utilise comme composé de lithium la lithine, hydratée ou non, en milieu alcool, par exemple le méthanol ou méthanol. Cette réaction est rapide et on obtient le solvate en solution dans l'alcool. On peut ensuite l'obtenir sous forme solide par évaporation de l'alcool. Selon un second mode de réalisation de l'étape b) de conversion, on utilise comme composé de lithium un alcoolate de lithium et on réalise la réaction d'échange dans l'alcool correspondant à l'alcoolate de lithium. Dans ce cas, on peut préparer directement l'alcoolate en milieu alcool par dissolution de lithium dans un excès d'alcool. On peut aussi effectuer cette réaction dans un milieu aprotique, par exemple dans du tétrahydrofuranne, d'autres éthers ou de l'acétonitrile. On obtient ensuite le solvate comme précédemment par évaporation du milieu réactionnel constitué par l'alcool ou le solvant aprotique. Selon un troisième mode de réalisation de l'étape b), on utilise comme composé de lithium un alkyl-lithium et on effectue la réaction d'échange dans un hydrocarbure aliphatique saturé tel que l'hexane ou le pentane. Les alkyl-lithium susceptibles d'être utilisés sont le n-butyl lithium et le tert-butyl lithium. Dans ce cas, le solvate précipite dans le milieu réactionnel et peut être récupéré par filtration. L'invention a également pour objet un procédé de préparation d'hexafluorophosphate de lithium, à partir du solvate d'hexafluorophosphate de lithium et de pyridine de formule Li(C5H5N)PF6 Selon ce procédé, on soumet ce solvate à une décomposition sous vide à une température inférieure ou égale à 50 C pour éliminer la pyridine par volatilisation. Cette décomposition peut être effectuée sous vide dynamique, sous une pression inférieure à ripa, à une température inférieure ou égale à 50 C, pour éviter la décomposition de LiPIE6. Selon une variante de mise en oeuvre de ce procédé, on fait réagir le solvate avec de l'acide sulfurique concentré pour éliminer la pyridine par précipitation sous forme de sulfate de pyridinium. Pour effectuer cette réaction, on dissout le solvate dans un solvant aprotique dans lequel le sulfate de pyridinium est insoluble alors que LiPF6 y est soluble. Cependant, il faut éviter l'addition d'un excès de H2SO4 pour éviter une coprécipitation de sulfate de lithium. Le solvant aprotique peut être le tétrahydrofuranne. Le solvate utilisé comme produit de départ est avantageusement préparé par les procédés décrits cidessus. Ce mode de préparation de l'hexafluorophosphate de lithium est particulièrement intéressant car le produit de départ, le solvate de Li(C5H5N)PF6 peut être préparé avec un degré de pureté élevé. On obtient donc à partir de ce solvate de l'hexafluorophosphate de lithium de pureté très élevée par des procédés faciles à mettre en oeuvre. De plus, la préparation du solvate par les procédés décrits ci-dessus est facile à réaliser et peu onéreuse. On peut donc obtenir de cette façon du LiPF6 de pureté élevée à un coût moindre de celui du LiPF6 actuel. Enfin, étant donné que le solvate est stable à la température ambiante, on facilite les problèmes de stockage et de manutention de LiPF6, car ce dernier peut être régénéré à partir du solvate uniquement lorsque cela est nécessaire pour préparer l'électrolyte à base de LIPPE6. D'autres caractéristiques et avantages de l'invention apparaîtront mieux à la lecture de la description qui suit, donnée bien entendu à titre illustratif et non limitatif, en référence aux dessins annexés. Brève description des dessins La figure 1 est un diagramme illustrant la courbe de dosage conductimétrique de l'acide hexafluorophosphorique commercial par de la lithine. La figure 2 représente le spectre infrarouge de lthexafluorophosphate de pyridinium. La figure 3 représente le spectre Raman de lthexafluorophosphate de pyridinium. La figure 4 illustre le spectre RMN du proton de l'hexafluorophosphate de pyridinium. La figure 5 représente le spectre RMN du proton du solvate Li(csHsN)2F6. La figure 6 représente le spectre infrarouge de l'hexafluorophosphate de lithium obtenu par le procédé de l'invention. La figure 7 représente à titre comparatif le spectre infrarouge de l'hexafluorophosphate du commerce. Exposé détaillé des modes de réalisation. Les exemples qui suivent illustrent la préparation d'hexafluorophosphate de lithium par les procédés de l'invention. Exemple 1 : Préparation de 1'hexafluorophosphate de pyridinium. (C5H5 NHPF6) Dans cet exemple, on part d'une solution aqueuse commerciale d'acide hexafluorophosphorique HPIE6, qui est un mélange de l'acide fort HPF6 et d'acides faibles. En premier lieu, on détermine la quantité stoechiométrique nécessaire pour convertir uniquement l'acide fort HPF6 de cette solution commerciale en hexafluorophosphate de pyridinium. Ceci est effectué en neutralisant cette solution qui contient 0,196 g de HPF6 pour 20 cm3 d'eau, par de la lithine 0,98 N et en suivant la neutralisation par conductimétrie. La figure 1 représente la courbe obtenue dans ces conditions, soit l'évolution de la conductivité (en mS. cm1) de la solution en fonction du volume de lithine ajouté (en cm3) Sur cette figure, on remarque que le premier tronçon de la courbe de conductimétrie est linéaire et correspond jusqu'au volume V1 à la neutralisation de l'acide HPF6. A partir de V1 et jusqu'au volume V2, l'adjonction de lithine ne modifie pas la conductivité de la solution ; ceci correspond à la neutralisation des impurétés acides plus faibles. Au-delà de V2, la conductivité de la solution augmente linéairement car la neutralisation des acides est terminée. On détermine ainsi la quantité de base correspondant au volume V1 qui permet de neutraliser uniquement l'acide fort HPF6. Cette quantité correspond à 10,5 cm3 de lithine 0,098 N pour 20 cm3 de solution aqueuse commercial contenant 0,196 g de HPF6. A partir de ces résultats, on prépare l'hexafluorophosphate de pyridinium en utilisant le même lot d'acide hexafluorophosphorique commercial et en opérant de la façon suivante. A 20 g de la solution commerciale aqueuse de HPF6 (produit Fluka ayant une teneur en HPF6 de 65 %) mis dans la glace, on ajoute goutte à goutte 7,2 cm3 de pyridine. La précipitation de l'hexafluorophosphate de pyridinium est immédiate et on sépare celui-ci par filtration. On effectue ensuite trois recristallisations dans l'eau, puis une dans du méthanol absolu et enfin une dans méthanol absolu. On recueille ainsi 11,3 g d'hexafluorophosphate de pyridinium, ce qui correspond à un rendement global de 49 %. On traite ensuite le produit à l'étuve à 1100C jusqu'a masse constante. La figure 2 représente le spectre infrarouge du produit obtenu. Sur cette figure, on observe les deux bandes caractéristiques de PIE6 à 557,71 (558) et 832,35 (832) épaulée à 890 cm-l. Les autres bandes sont attribuées au noyau pyridinium, y compris celle à 1642 cm-l qui peut se confondre avec celle située entre 1630 et 1645 cm-l qui se trouve dans tous les spectres IR de LiPF6 et qui est sans doute une harmonique de la bande à 832 cm-l . Ainsi, le spectre infrarouge du produit présente des bandes identiques à celles décrites par Syed Mohamed et Coll dans J. Fluorine Chem., 23, 1983, pages 509-514 et dans Spectrochimica Acta, 41A(5), 1985, pages 725-728. La figure 3 représente le spectre Raman du produit obtenu. On observe sur ce spectre la bande à 1008,6 cm qui correspond à N-H+. La figure 4 présente le spectre RMN du proton. Sur ce spectre le singulet élargi à 11,68 ppm (11,7 ppm) correspond à N-H+. L'analyse centésimale du produit obtenu est donné dans le tableau 1 qui suit Tableau 1 Obtenu 26,67 6,11 45,90 13,50 Calculé 26,68 6,22 50,64 13,76 Le contrôle de pureté effectué suivant le principe adopté par Syed Mohamed et Coll en employant la lithine à la place de la soude a montré que le sel avait un degré de pureté de 99,8 % On peut améliorer d'au moins 20 % le rendement en C5HsNHPF6 de cet exemple en effectuant uniquement une recristallisation dans l'eau et une dans le méthanol absolu, car le spectre infrarouge du produit obtenu est le même que celui obtenu après toutes les recristallisations mentionnées ci-dessus. Exemple 2 : Préparation du solvate LiPF6, pyridine. Dans cet exemple, on transforme l'hexafluorophosphate de pyridinium obtenu dans l'exemple 1, en solvate LiPF6, pyridine, par réaction avec de la lithine en milieu éthanol absolu. l'exemple 1, en solvate LiPF6, pyridine, par réaction avec de la lithine en milieu éthanol absolu. A cet effet, on ajoute 0,42 g(10-2 mol) de lithine commerciale (LiOH, H20) à 2,25 g(10-2 mol) de l'hexafluorophosphate de pyridinium C5H5NHPF6 obtenu dans l'exemple 1, en suspension dans 50 cm3 d'éthanol absolu dans lequel le sel est peu soluble. La réaction est rapide et la solubilisation est totale. On ajoute alors 20 cm3 de benzène anhydre de façon à éliminer sous vide partiel l'azéotrope ternaire benzène-éthanoleau. On obtient ainsi 2,1 g de produit solide qui est le solvate LiPF6, pyridine, ce qui correspond à un rendement de 91 %. Les spectres infrarouges et Raman de ce produit LiPF6,C5H5N sont identiques à ceux du C5H5NHPF6 obtenu dans l'exemple 1. En effet, N-H+ et N-Li donnent tous les deux la bande à environ 1008 cm-l en spectrométrie Raman, seules les pyridines solvatées par H20 sont vers 1026 cm-l. En infrarouge la bande de NH sort vers 3300 cm-l qui appartient à un domaine du spectre inexploitable. La figure 5 représente le spectre RMN du proton de ce solvate. On remarque ainsi que le singulet à 11,68 ppm est absent alors qu'il figurait sur le spectre de la figure 4 correspondant au produit C5HsNHPF6, de l'exemple 2. L'analyse centésimale du solvate est donnée dans le tableau 2 ci-dessous. Tableau 2 : Composition centésimale Li(C5HsN)PE6 C % F % P % Li % Exemple 2 22,61 49,41 12,70 3,90 Exemple 3 22,00 49,37 12,85 3,50 Calculé 26,00 49,34 13,41 3,00 Exemple 3 : Préparation du solvate LiPF6, pyridine. Dans cet exemple, on suit le même mode opératoire que dans l'exemple 2, mais on utilise comme milieu réactionnel du méthanol absolu. Dans ce cas, on ajoute 0,84 g de LiOH, H20 en poudre à 4,5 g de C5H5NHPF6 obtenu dans l'exemple 1 dans 100 cm3 de méthanol absolu. Comme précédemment la réaction est rapide et la solubilisation est totale. On évapore ensuite le méthanol après addition de 40 cm3 de benzène anhydre en éliminant sous vide partiel l'azéotrope ternaire benzène-méthanol-eau. On obtient ainsi 2,9 g de produit solide qui est le solvate LiPF6, pyridine. Les caractéristiques de ce produit sont identiques à celles du produit obtenu dans l'exemple 2. L'analyse centésimale est donnée dans le tableau 2. Dans ce tableau 2, les valeurs trouvées pour Li, supérieures au pourcentage calculé s'expliquent par le fait que lors de l'élimination des alcools sous vide partiel, une fraction du complexe a pu être détruite selon Li (C5H5N) PF6 -+C5H5N (entrainée sous vide) + LiPFti. La chute du pourcentage de carbone en est également une conséquence. Ce résultat est compatible avec l'analyse du lithium par absorption atomique puisque l'on a trouvé 2,33 et 2,48 ppm, respectivement pour les exemples 2 et 3, alors que la valeur théorique serait de 1,98 ppm pour Li dans le complexe pur et 3,01 ppm pour Li dans LIPPE6. Exemple 4 : Préparation du solvate LiPF6, pyridine. Dans cet exemple, on part de l'hexafluorophosphate de pyridinium obtenu dans l'exemple 1, et on le convertit en solvate par échange avec un alcoolate de lithium constitué par du méthanolate de lithium. On prépare tout d'abord, le méthanolate de lithium à partir d'un morceau de lithium métal disposé dans un flacon préalablement taré sous argon sec. On ajoute dans ce flacon 50 cm3 de méthanol pour 2,2.10-2 mol de lithium. Dès que l'alcoolate est formé, on met en suspension dans le flacon la quantité stoechiométrique équivalente de lthexafluorophosphate de pyridinium obtenu dans l'exemple 1. La réaction est rapide. Le mélange final étant exempt d'eau, on obtient le solvate par évaporation du solvant sans addition de benzène anhydre. Après évaporation sous vide partiel à 30"C, on obtient le solvate LiPF6, pyridine de façon quasi quantitative. Exemple 5 : Préparation du solvate LiPF6, pyridine. Dans cet exemple, on suit le même mode opératoire que dans l'exemple 4, mais on utilise comme alcoolate de lithium, l'éthanolate de lithium qui est préparé de la même façon par addition d'éthanol dans un flacon contenant un morceau de lithium. On obtient le solvate LiPF6, pyridine également de façon quasi quantitative. Exemple 6 : Préparation du solvate LiPF6, pyridine. Dans cet exemple, on convertit le sel obtenu dans l'exemple 1 en solvate en utilisant comme composé de lithium le butyl-lithium. On met en suspension dans 5 cm3 de solution 1,6 M de butyl-lithium dans l'hexane (solution Aldrich) sous argon, 8.10-3 mol de C5H5NHPF6 obtenu dans l'exemple 1. A température ambiante, la réaction évolue en une vingtaine d'heures et on obtient une précipitation totale du solvate. On récupère celuici par filtration, puis on le lave au moyen de CH2Cl2. Le solvate obtenu présente les mêmes caractéristiques que celui obtenu dans les exemples précédents. Exemple 7 : Préparation du solvate LiPF6, pyridine. Dans cet exemple, on suit le même mode opératoire que dans l'exemple 6, mais on utilise comme composé de lithium du tert-butyllithium. On ajoute par petites fractions 8,5 10-3 mol de C5H5NHPF6 obtenu dans l'exemple 1 à 5 cm3 d'une solution 1,7 M de tertbutyl lithium dans le pentane (solution Aldrich) maintenue à -20 C. La réaction est rapide et fortement exothermique, ce qui provoque l'ébullition du pentane. Le produit précipite comme dans l'exemple 6 et on le récupère par filtration, puis on le lave avec CH2Cl2 comme précédemment. Les caractéristiques du produit obtenu sont identiques à celles que l'on obtient dans les exemples précédents. Exemple 8 : Préparation du solvate LiPF6, pyridine. Dans cet exemple, on convertit le sel de pyridinium obtenu dans l'exemple 1 en solvate en utilisant comme composé de lithium du méthanolate de ltihium en milieu aprotique. Dans ce cas, on fait réagir 1,26 10-2 mol de lithium avec 20 cm3 de méthanol absolu pour former du méthanolate de lithium comme dans l'exemple 4. Après évaporation du méthanol, le résidu sec est mis en suspension dans 20 cm3 de tétrahydrofuranne (THF). On prépare par ailleurs une suspension du sel C5H5NHPF6 obtenu dans l'exemple 1 en mettant en suspension 2,85 g de ce sel dans 40 cm3 de THF. On mélange alors les deux suspensions. La réaction est rapide et on obtient une solubilisation totale du solvate. On isole alors le solvate en éliminant TRIE par évaporation sous vide partiel à la température ambiante. Le produit obtenu présente les mêmes caractéristiques que celui obtenu dans les exemples précédents. Exemple 9 : Préparation de LiPF6. Dans cet exemple, on prépare LiPF6 par décomposition sous vide du solvate obtenu dans l'exemple 2, en opérant sous vide dynamique à une pression inférieure à 1 Pa et à une température égale à 50"C. On obtient directement LiPF6 pur. La figure 6 représente le spectre infrarouge du produit obtenu dans ces conditions. Ce spectre correspond à LiPF6. En effet les bandes sont à : v(P-F) = 832 cm-l épaulée à 888 cm1 et 6(P-F) à 559 cm-l. La pureté de LiPF6 finalement régénéré, estimée par dosage de Li en absorption atomique est voisine de 99 % (98,7 et 98,9 %). Sur la figure 7, on a représenté à titre comparatif le spectre infrarouge du produit LiPF6 commercial de Aldrich. On remarque que ce spectre comprend les mêmes bandes à 832 (890) et 561 cm-l. Exemple 10 : Préparation de LiPF6, pyridine. Dans cet exemple, on prépare LiPF6 à partir du solvate LiPF6, pyridine obtenu dans l'exemple 8 en séparant la pyridine par précipitation sous forme de sulfate de pyridinium. Dans ce but, on ajoute à la solution du solvate dans THIE obtenu dans l'exemple 8 de l'acide sulfurique concentré (96 %), ce qui conduit à la précipitation de sulfate de pyridinium. On filtre alors la solution pour éliminer le précipité, puis on évapore sous vide le solvant organique à une température inférieure à 50"C. On obtient ainsi LiPF6 très rapidement. REVEND I CAT IONS 1. Solvate d'hexafluorophosphate de lithium et de pyridine, de formule Li(C5H5N)PF6 2. Procédé de préparation du solvate d'hexafluorophosphate de lithium et de pyridine de formule Li(CsHsN)PF6 caractérisé en ce qu' il comprend les étapes suivantes a) Préparation d'hexafluorophosphate de pyridinium de formule C5H5NHPF6 par neutralisation de l'acide hexafluorophosphorique HPF6 avec de la pyridine en utilisant la quantité stoechiométrique permettant de neutraliser uniquement HPF6 et non les autres impuretés acides présentes dans l'acide de départ, et b) Conversion de l'hexafluorophosphate de pyridinium en solvate Li(C5H5N)PF6 par échange avec un composé de lithium choisi parmi la lithine, les alcoolates de lithium et les alkyl-lithium. 3. Procédé selon la revendication 2, caractérisé en ce que dans l'étape b), on utilise la lithine hydratée ou non, et on effectue la réaction d'échange en milieu alcool. 4. Procédé selon la revendication 3, caractérisé en ce que l'alcool est le méthanol ou méthanol. 5. Procédé selon la revendication 2, caractérisé en ce que dans l'étape b), on utilise un alcoolate de lithium et on effectue la réaction d'échange dans l'alcool correspondant à l'alcoolate de lithium ou dans un milieu aprotique. 6. Procédé selon la revendication 5, caractérisé en ce que l'alcoolate de lithium est le méthanolate ou l'éthanolate de lithium. 7. Procédé selon la revendication 5 ou 6, caractérisé en ce que le milieu aprotique est le tétrahydrofuranne. 8. Procédé selon la revendication 2, caractérisé en ce que dans l'étape b), on utilise un alkylithium et on effectue la réaction d'échange dans un hydrocarbure aliphatique saturé. 9. Procédé selon la revendication 8, caractérisé en ce que l'alkyl lithium est le butyl lithium ou le tert-butyllithium. 10. Procédé de préparation d'hexafluoropho- sphate de lithium LiPF6, caractérisé en ce qu'il consiste à soumettre le solvate d'hexafluorophosphate de lithium et de pyridine de formule Li(C5HsN)PF6 à une décomposition sous vide à une température inférieure ou égale à 50"C, pour éliminer la pyridine par volatilisation. 11. Procédé de préparation d'hexafluorophosphate de lithium LiPF6, caractérisé en ce que l'on fait réagir le solvate d'hexafluorure de lithium et de pyridine, de formule Li(CsHsN)PF6 avec de l'acide sulfurique pour éliminer la pyridine par précipitation sous forme de sulfate de pyridinium. 12. Procédé selon l'une quelconque des revendications 10 et 11 caractérisé en ce que le solvate est préparé par mise en oeuvre du procédé selon l'une quelconque des revendications 2 à 9.